(57)【要約】【課題】導電性に優れた金属銀細線を有する導電材料の製造方法を提供する。【解決手段】支持体上に均一に形成されたハロゲン化銀乳剤層を少なくとも有する導電材料前駆体を像様に露光した後、アセチレングリコールおよびその誘導体の中から選ばれる少なくとも１種の化合物の存在下で現像する。【選択図】なし【特許請求の範囲】
【請求項１】
支持体上に均一に形成されたハロゲン化銀乳剤層を少なくとも有する導電材料前駆体を像様に露光した後、アセチレングリコールおよびその誘導体の中から選ばれる少なくとも１種の化合物の存在下で現像することを特徴とする導電材料の製造方法。
【発明の詳細な説明】
【技術分野】
【０００１】
本発明は、電磁波シールド材、アンテナ回路、タッチパネルセンサー、電子回路等の製造に用いることができる導電材料の製造方法に関する。
【背景技術】
【０００２】
スマートフォン、パーソナル・デジタル・アシスタント（ＰＤＡ）、ノートＰＣ、タブレットＰＣ、ＯＡ機器、医療機器、あるいはカーナビゲーションシステム等の電子機器においては、これらのディスプレイに入力手段としてタッチパネルセンサーが広く用いられている。
【０００３】
タッチパネルセンサーには、位置検出の方法により光学方式、超音波方式、抵抗膜方式、表面型静電容量方式、投影型静電容量方式等があり、上記したディスプレイ用途においては抵抗膜方式と投影型静電容量方式が好適に利用されている。抵抗膜方式のタッチパネルセンサーは、透明支持体上に光透過性導電層を有する導電材料を２枚利用し、これら導電材料をドットスペーサーを介して対向配置した構造を有しており、タッチパネルセンサーの１点に力を加えることにより光透過性導電層同士が接触し、各光透過性導電層に印加された電圧をもう一方の光透過性導電層を通して測定することで、力の加えられた位置の検出を行うものである。一方、投影型静電容量方式のタッチパネルセンサーは、２層の光透過性導電層を有する導電材料を１枚、または１層の光透過性導電層を有する導電材料を２枚利用し、指等を接近させた際の光透過性導電層間の静電容量変化を検出し、指を接近させた位置の検出を行うものである。後者は可動部分がないため耐久性に優れる他、多点同時検出ができることから、スマートフォンやタブレットＰＣ等で、とりわけ広く利用されている。
【０００４】
上記光透過性導電層を有する導電材料には、透明支持体上に酸化スズ（ＳｎＯ２）、酸化インジウムスズ（ＩＴＯ）や酸化亜鉛（ＺｎＯ）等からなる導電膜を真空蒸着法、スパッタリング法、イオンプレーティング法等のドライプロセスによって設けたものがよく知られている。
【０００５】
また、上記ドライプロセス以外にも、導電性高分子、カーボンナノチューブ、例えば金属ナノワイヤ等の金属微粒子のネットワーク構造を使用したウェットプロセスにより形成された光透過性導電層を有する導電材料も提案されている。
【０００６】
現在、光透過性導電層として主流なのはＩＴＯ導電膜である。しかしながらＩＴＯ導電膜は屈折率が大きく、光の表面反射が大きいため、全光線透過率が低下する問題や、可撓性が低いため、ＩＴＯ導電膜が屈曲した際に亀裂が生じて電気抵抗値が高くなる問題があった。また、使用するインジウムの枯渇の懸念、生産コスト高も問題点として挙げられ、上述のウェットプロセスにより形成された光透過性導電層を有する導電材料が代替材料として検討されている。
【０００７】
また、近年では銀塩感光材料を導電材料前駆体として用い、網目状金属銀細線パターンを形成し光透過性導電層とする方法も提案されている。例えば直接現像方式を用いて支持体上に網目状金属銀細線パターンを形成する方法が国際公開第２００１／５１２７６号パンフレット（特許文献１）、特開２００４−２２１５６４号公報（特許文献２）に開示され、例えば硬化現像方式を用いて支持体上に網目状金属銀細線パターンを形成する方法が特開２００７−５９２７０号公報（特許文献３）に開示される。また特開２００３−７７３５０号公報（特許文献４）や特開２００５−２５０１６９号公報（特許文献５）等では、支持体上に物理現像核層とハロゲン化銀乳剤層を少なくともこの順に有する導電材料前駆体に、可溶性銀塩形成剤および還元剤をアルカリ液中で作用させ、物理現像核層上に網目状金属銀細線パターンを形成する銀塩拡散転写法が開示されている。
【０００８】
上記した銀塩感光材料を導電材料前駆体として用いた方法により得られた光透過性導電層は金属銀細線部分が光を透過しないため、網目状金属銀細線パターンが視認されやすいという問題が存在する。これを改善するには金属銀細線の一層の微細化が必要であるが、単純に微細化した場合には金属銀細線の抵抗値が上昇するため、タッチパネルセンサーの感度が低下する。つまり、より導電性に優れた金属銀細線を有する導電材料の製造方法が求められていた。
【０００９】
一方、特開２００８−２０５４３０号公報（特許文献６）には金属塩および還元剤を含有する金属塩混合物を用いて支持体上にパターンを描画後、加熱して金属パターンを得る方法が開示され、該金属塩混合物と基材との濡れ性を改善する添加剤としてアセチレングリコール類が例示され、特開２００９−２３９０７０号公報（特許文献７）には、印刷法を用いて支持体上にパターン化されたハロゲン化銀乳剤層を形成し、該ハロゲン化銀乳剤層に対して露光と現像処理を施すことでパターン化された導電性銀層を形成する方法が開示され、印刷時のハロゲン化銀乳剤の乾燥防止剤としてアセチレングリコール誘導体が例示される。
【００１０】
他方、特開２００２−９１００７号公報（特許文献８）には、銀画像の光学反射濃度を低下させることで、画線部と非画線部との識別を容易とした平版印刷版として、支持体上にハロゲン化銀乳剤層と、該ハロゲン化銀乳剤層上にアセチレングリコール化合物を含有する物理現像核層を有する平版印刷版が開示され、特開２００５−１０７３０４号公報（特許文献９）には現像ムラの発生がない平版印刷版として、アルミニウム支持体上の少なくとも一層に消泡剤を内包したオイル分散液を含有する平版印刷版が開示され、該消泡剤としてアセチレングリコール系界面活性剤が例示される。
【先行技術文献】
【特許文献】
【００１１】
【特許文献１】国際公開第２００１／５１２７６号パンフレット
【特許文献２】特開２００４−２２１５６４号公報
【特許文献３】特開２００７−５９２７０号公報
【特許文献４】特開２００３−７７３５０号公報
【特許文献５】特開２００５−２５０１６９号公報
【特許文献６】特開２００８−２０５４３０号公報
【特許文献７】特開２００９−２３９０７０号公報
【特許文献８】特開２００２−９１００７号公報
【特許文献９】特開２００５−１０７３０４号公報
【発明の概要】
【発明が解決しようとする課題】
【００１２】
本発明の課題は、導電性に優れた金属銀細線を有する導電材料の製造方法を提供することにある。
【課題を解決するための手段】
【００１３】
本発明の上記課題は、以下の発明によって達成される。
（１）支持体上に均一に形成されたハロゲン化銀乳剤層を少なくとも有する導電材料前駆体を像様に露光した後、アセチレングリコールおよびその誘導体の中から選ばれる少なくとも１種の化合物の存在下で現像することを特徴とする導電材料の製造方法。
【発明の効果】
【００１４】
本発明により、導電性に優れた金属銀細線を有する導電材料の製造方法を提供することができる。
【発明を実施するための形態】
【００１５】
以下、本発明について説明する。本発明の導電材料の製造方法は、支持体上に均一に形成されたハロゲン化銀乳剤層を少なくとも有する導電材料前駆体を像様に露光した後、アセチレングリコールおよびその誘導体の中から選ばれる少なくとも１種の化合物の存在下で現像することを特徴とする。
【００１６】
＜アセチレングリコールおよびその誘導体＞
本発明において、アセチレングリコールおよびその誘導体の中から選ばれる少なくとも１種の化合物の存在下で現像するとは、詳細にはアセチレングリコールおよびその誘導体の中から選ばれる少なくとも１種の化合物が、導電材料前駆体が露光された後の現像時にその反応系内に存在していれば良いことを意味し、アセチレングリコールおよびその誘導体の中から選ばれる少なくとも１種の化合物は、導電材料前駆体が支持体上に有する構成層の少なくとも一層が有していてもよく、あるいは該導電材料前駆体を現像する現像液が有していてもよく、導電材料前駆体と現像液の両方が有していてもよい。中でも導電材料前駆体が支持体上に有する構成層の少なくとも一層がアセチレングリコールおよびその誘導体の中から選ばれる少なくとも１種の化合物を有することが、導電性に優れた金属銀細線を有する導電材料が得られるため好ましい。
【００１７】
本発明に用いるアセチレングリコールとは、炭素−炭素間三重結合を有する不飽和グリコールであり、下記一般式１で表される化合物が例示できる。
【００１８】
【化１】
2018125175.tif 000002
【００１９】
一般式１中、Ｒ１〜Ｒ４はそれぞれ独立して炭素数が１〜６のアルキル基を表す。該アルキル基としてはメチル基、エチル基、プロピル基、イソプロピル基、ブチル基、イソブチル基、ペンチル基、イソペンチル基、ヘキシル基等が例示できる。
【００２０】
一般式１で表されるアセチレングリコールとしては、２，４，７，９−テトラメチル−５−デシン−４，７−ジオール、４，７−ジメチル−５−デシン−４，７−ジオール、２，３，６，７−テトラメチル−４−オクチン−３，６−ジオール、３，６−ジメチル−４−オクチン−３，６−ジオール、３，６−ジエチル−４−オクチン−３，６−ジオール、２，５−ジメチル−３−ヘキシン−２，５−ジオール、２，５，８，１１−テトラメチル−６−ドデシン−５，８−ジオール、５，８−ジメチル−６−ドデシン−５，８−ジオール、７，１０−ジメチル−８−デシン−７，１０−ジオール等が例示できるが、これらに限定されない。
【００２１】
本発明に用いるアセチレングリコールの誘導体は特に限定されず、公知のアセチレングリコールの誘導体を用いることができる。アセチレングリコールの誘導体としては、下記一般式２で表されるアセチレングリコールのエチレンオキサイド付加物が例示できる。
【００２２】
【化２】
2018125175.tif 000003
【００２３】
一般式２中、Ｒ５〜Ｒ８はそれぞれ独立して炭素数が１〜６のアルキル基を表す。該アルキル基としてはメチル基、エチル基、プロピル基、イソプロピル基、ブチル基、イソブチル基、ペンチル基、イソペンチル基、ヘキシル基等が例示できる。ｍおよびｎはエチレンオキサイドの付加モル数を表し、０＜ｎ＋ｍ＜５０である。
【００２４】
一般式２で表されるアセチレングリコールのエチレンオキサイド付加物としては、以下の化合物２−１〜２−６が例示できるが、これらに限定されない。
【００２５】
【化３】
2018125175.tif 000004
【００２６】
上記したアセチレングリコールおよびその誘導体の中でも、上記一般式２で表されるアセチレングリコールのエチレンオキサイド付加物を用いることが、導電性に優れた金属銀細線を有する導電材料が得られるため好ましく、上記一般式２で表されるアセチレングリコールのエチレンオキサイド付加物の中でも、０＜ｍ＋ｎ≦２５である化合物がより好ましく、０＜ｍ＋ｎ≦１５である化合物が特に好ましい。本発明においてはアセチレングリコールおよびその誘導体を単独で用いてもよく、２種以上を併用してもよい。
【００２７】
アセチレングリコールやアセチレングリコールのエチレンオキサイド付加物として市販品を用いることができる。アセチレングリコールの市販品としては、日信化学工業（株）製サーフィノール１０４Ｓ、サーフィノール１０４Ｅ、サーフィノール１０４ＰＡ等が例示でき、アセチレングリコールのエチレンオキサイド付加物の市販品としては、日信化学工業（株）製サーフィノール４２０、サーフィノール４４０、サーフィノール４６５、サーフィノール４８５、オルフィンＥ１００４、オルフィンＥ１０１０、オルフィンＥ１０２０、オルフィンＥ１０３０Ｗ、川研ファインケミカル（株）製アセチレノール  Ｅ１３Ｔ、アセチレノール  Ｅ４０、アセチレノール  Ｅ６０、アセチレノール  Ｅ１００、アセチレノール  Ｅ２００等が例示できる。
【００２８】
導電材料前駆体が支持体上に有する構成層の少なくとも一層がアセチレングリコールおよびその誘導体の中から選ばれる少なくとも１種の化合物を有する場合、その含有量は限定されないが、１０ｍｇ／ｍ２以上有することが導電性に優れた金属銀細線を有する導電材料が得られるため好ましく、より好ましくは４０〜１２００ｍｇ／ｍ２であり、特に好ましくは８０〜７００ｍｇ／ｍ２である。上限は２５００ｍｇ／ｍ２以下であることが好ましい。アセチレングリコールおよびその誘導体の中から選ばれる少なくとも１種の化合物は、後述する導電材料前駆体が支持体上に有するハロゲン化銀乳剤層や、該導電材料前駆体が有する物理現像核層、中間層、および保護層等の構成層のいずれか一層が有していてもよく、二層以上が有していてもよい。中でもハロゲン化銀乳剤層および／または保護層がアセチレングリコールおよびその誘導体の中から選ばれる少なくとも１種の化合物を有することが、導電性に優れた金属銀細線を有する導電材料が得られるため好ましく、ハロゲン化銀乳剤層がアセチレングリコールおよびその誘導体の中から選ばれる少なくとも１種の化合物を有することが特に好ましい。
【００２９】
導電材料前駆体にアセチレングリコールおよびその誘導体の中から選ばれる少なくとも１種の化合物を含有させる方法は特に限定されず、導電材料前駆体の各構成層を支持体上に形成する際に含有させてもよく、各構成層を形成後の導電材料前駆体を、アセチレングリコールおよびその誘導体の中から選ばれる少なくとも１種の化合物が水や公知の有機溶剤に溶解した溶液に接触させ、導電材料前駆体の各構成層に含有させてもよい。
【００３０】
現像液がアセチレングリコールおよびその誘導体の中から選ばれる少なくとも１種の化合物を有する場合、その含有量は限定されないが、現像液中に０．０５ｇ／Ｌ以上有することが導電性に優れた金属銀細線を有する導電材料が得られるため好ましく、より好ましくは０．１５〜３．０ｇ／Ｌであり、上限は５．０ｇ／Ｌであることが好ましい。アセチレングリコールおよびその誘導体の中から選ばれる少なくとも１種の化合物の現像液への溶解性を補うため、現像液は公知の有機溶剤を有してもよい。
【００３１】
＜導電材料前駆体＞
本発明に用いる導電材料前駆体は、支持体上に均一に形成されたハロゲン化銀乳剤層を少なくとも有する。
【００３２】
＜支持体＞
導電材料前駆体が有する支持体の材質は特に限定されないが、本発明の導電材料をタッチパネルセンサー等の光透過性が必要な用途に利用する場合、導電材料の透明性の観点から、支持体は光透過性を有することが特に好ましい。光透過性を有する支持体としては、ポリエチレン、ポリプロピレン等のポリオレフィン系樹脂、ポリ塩化ビニル、塩化ビニル共重合体等の塩化ビニル系樹脂、エポキシ樹脂、ポリアリレート、ポリサルフォン、ポリエーテルサルフォン、ポリイミド、フッ素樹脂、フェノキシ樹脂、トリアセチルセルロース、ポリエチレンテレフタレート、ポリイミド、ポリフェニレンスルファイド、ポリエチレンナフタレート、ポリカーボネート、アクリル樹脂、セロファン、ナイロン、ポリスチレン系樹脂、ＡＢＳ樹脂等の各種樹脂フィルム、石英ガラス、無アルカリガラス等のガラス等が例示できる。導電材料の透明性の観点から、支持体の全光線透過率は６０％以上が好ましく、特に好ましくは７０％以上であり、同様の観点から支持体のヘイズは０〜３％が好ましく、特に好ましくは０〜２％である。支持体の厚さは１０〜３００μｍであることが取り扱い性や透明性の観点から好ましい。支持体はその表面の少なくとも一方の面に、易接着層、ハードコート層、反射防止層、防眩層等の公知の層を有していてもよい。
【００３３】
本発明に用いる導電材料前駆体としては、金属銀細線を直接現像方式を利用して形成する場合（例えば前述した特許文献１および２に記載の方法を利用する場合）、あるいは金属銀細線を硬化現像方式を利用して形成する場合（例えば前述した特許文献３に記載の方法を利用する場合）、該導電材料前駆体は支持体上にハロゲン化銀乳剤層を少なくとも有する。また金属銀細線を銀塩拡散転写法を利用して形成する場合（例えば前述した特許文献４および５に記載の方法を利用する場合）、該導電材料前駆体は支持体上に物理現像核層とハロゲン化銀乳剤層を少なくとも有する。上記した金属銀細線の形成方法の中でも、銀塩拡散転写法を利用する方法は、支持体上に形成される金属銀細線が実質的にバインダー成分を含まないため、極めて高い導電性を有する導電材料が得られるため好ましい。以下、銀塩拡散転写法を利用して金属銀細線を形成する場合に用いる導電材料前駆体について、詳細に説明する。
【００３４】
＜物理現像核層＞
上記した銀塩拡散転写法にて用いる導電材料前駆体は支持体上に物理現像核層を有する。物理現像核層は物理現像核を少なくとも有する層であり、支持体上に直接有していてもよく、易接着層等の支持体が有する他の層上に有していてもよい。物理現像核としては、重金属あるいはその硫化物からなる微粒子（粒子サイズは１〜数十ｎｍ程度）が例示される。例えば、金、銀等の金属コロイド、パラジウム、亜鉛等の水溶性塩と硫化物を混合した金属硫化物等が挙げられる。物理現像核層における物理現像核の含有量は、固形分で０．０１〜１０ｍｇ／ｍ２が導電性に優れた金属銀細線を有する導電材料が得られるため好ましい。
【００３５】
物理現像核層は上記した物理現像核以外に、後述するハロゲン化銀乳剤層が含有するバインダーとして例示する水溶性高分子化合物や、非水溶性高分子化合物を含有することが好ましく、水溶性高分子化合物を含有することがより好ましく、中でもポリエチレンイミン、ポリアリルアミン等のアミノ基を有する水溶性高分子化合物を含有することが特に好ましい。物理現像核層が含有する水溶性高分子化合物や非水溶性高分子化合物の含有量は、物理現像核に対して１０〜５００００質量％が好ましい。
【００３６】
物理現像核層が水溶性高分子化合物を含有する場合、該水溶性高分子化合物を架橋するために架橋剤を含有することが好ましい。架橋剤は特に限定されず、公知の架橋剤を用いることができる。具体的にはテトライソプロピルチタネート、チタンアセチルアセトネート、チタンラクテート、ノルマルブチルジルコネート、ジルコニウムモノアセチルアセトネート、アルミニウムトリスアセチルアセトネート等の有機金属化合物、ホルムアルデヒド、グリオキサール、グルタルアルデヒド、３−メチルグルタルアルデヒド、サクシンアルデヒド、アジポアルデヒド等のアルデヒド類、尿素やエチレン尿素等のＮ−メチロール化合物、ムコクロル酸、２，３−ジヒドロキシ−１，４−ジオキサン等のアルデヒド等価体、２，４−ジクロロ−６−ヒドロキシ−ｓ−トリアジン塩や、２，４−ジヒドロキシ−６−クロロ−トリアジン塩等の活性ハロゲンを有する化合物、ジビニルスルホン、ジビニルケトンやＮ，Ｎ，Ｎ−トリアクリロイルヘキサヒドロトリアジン、活性な三員環であるエチレンイミノ基を２つ以上有する化合物、ソルビトールポリグリシジルエーテルやポリグリセロールポリグリシジルエーテル、ジグリセロールポリグリシジルエーテル、グリセロールポリグリシジルエーテル、ポリエチレングリコールジグリシジルエーテル、ポリプロピレングリコールジグリシジルエーテル等のエポキシ基を分子中に２個以上有する化合物、硫酸カリウムアルミニウム（ミョウバン）、その他「高分子の化学反応」（大河原  信  著、１９７２、化学同人社）の２．６．７章、５．２章、９．３章等に記載の架橋剤等が例示できる。中でもグリオキサール、グルタルアルデヒド、３−メチルグルタルアルデヒド、サクシンアルデヒド、アジポアルデヒド等のジアルデヒド類やエポキシ基を分子中に２個以上有する化合物が好ましい。架橋剤は、物理現像核層に含まれる水溶性高分子化合物に対して０．１〜８０質量％を物理現像核層に含有させることが好ましい。
【００３７】
物理現像核層は、上記した物質以外にも有機溶剤、界面活性剤、消泡剤、増粘剤等の各種の公知の添加剤を含有してもよい。
【００３８】
＜ハロゲン化銀乳剤層＞
本発明においてハロゲン化銀乳剤層とは、ハロゲン化銀粒子が均一に分散された（乳化された）ハロゲン化銀乳剤を含有する層であることを意味し、したがってハロゲン化銀乳剤層はハロゲン化銀粒子を含有する。ハロゲン化銀乳剤に関する銀塩写真フィルムや印画紙、印刷製版用フィルム、フォトマスク用エマルジョンマスク等で用いられる技術はそのまま用いることができる。
【００３９】
ハロゲン化銀乳剤層が含有するハロゲン化銀粒子は、塩化銀、臭化銀、ヨウ化銀およびフッ化銀のいずれであってもよく、これらの組み合わせでもよい。ハロゲン化銀粒子の形成には、順混合、逆混合、同時混合等の当業界では周知の方法が用いられる。中でも同時混合法の１種で、粒子形成される液相中のｐＡｇを一定に保ついわゆるコントロールドダブルジェット法を用いることが、粒径の揃ったハロゲン化銀粒子が得られる点において好ましい。銀塩拡散転写法にて用いる導電材料前駆体において、好ましいハロゲン化銀粒子の平均粒径は０．２５μｍ以下、特に好ましくは０．０５〜０．２μｍである。このような範囲に調製することで分散安定性に優れたハロゲン化銀粒子が得られ、また導電性に優れた金属銀細線が得られるため好ましい。またハロゲン化銀乳剤層が含有するハロゲン化銀粒子は、８０ｍｏｌ％以上が塩化銀であることが導電性に優れた金属銀細線が得られるため好ましく、特に好ましくは９０ｍｏｌ％以上である。
【００４０】
ハロゲン化銀粒子の形状は特に限定されず、例えば、球状、立方体状、平板状（六角平板状、三角形平板状、四角形平板状など）、八面体状、十四面体状など様々な形状であることができる。
【００４１】
ハロゲン化銀粒子は、その形成あるいは物理熟成の過程において必要に応じて亜硫酸塩、鉛塩、タリウム塩、あるいはロジウム塩もしくはその錯塩、イリジウム塩もしくはその錯塩などVIII族金属元素の塩もしくはその錯塩を共存させてもよい。また、種々の化学増感剤によって増感することができ、イオウ増感法、セレン増感法、貴金属増感法など当業界で一般的な方法を、単独、あるいは組み合わせて用いることができる。
【００４２】
ハロゲン化銀粒子は、必要に応じて分光増感することもできる。また、ハロゲン化銀粒子は必ずしもネガ感光性でなくてもよく、必要に応じてポジ感光性を持つハロゲン化銀粒子としてもよい。これにより、ネガ型をポジ型に、ポジ型をネガ型に変換することができる。ポジ感光性を持つハロゲン化銀粒子に関しては、特開平８−１７１２１０号公報、同平８−２０２０４１号公報に記載されている方法によって作製することができる。
【００４３】
ハロゲン化銀乳剤層はハロゲン化銀粒子の保護コロイドとしてバインダーを含有することが好ましい。バインダーとしては水溶性高分子化合物、非水溶性高分子化合物が例示できる。
【００４４】
水溶性高分子化合物は限定されず、公知のものを使用できる。具体的にはゼラチン、カゼイン、アルブミンなどのタンパク質、澱粉、デキストリン等の多糖類、セルロースおよびその誘導体（例えばカルボキシルメチルセルロース、ヒドロキシルプロピルセルロース、メチルセルロースなど）、アルギン酸、カラギーナン、グアーガム、キサンタンガム、フコイダン、キトサン、ヒアルロン酸、ポリエチレンオキサイド、ポリビニルアルコール、ポリビニルピロリドン、ポリビニルメチルエーテル、ポリアクリルアミド、ポリエチレンイミン、ポリアリルアミン、ポリビニルアミン、ポリリジン、ポリアクリル酸やこれらのグラフト重合ポリマー等が例示できる。またコハク化ゼラチンなど公知の方法で修飾した化合物を用いることもできる。
【００４５】
非水溶性高分子化合物としては公知の単独重合体や共重合体が例示できる。単独重合体としては酢酸ビニル、塩化ビニル、スチレン、メチルアクリレート、ブチルアクリレート、メタクリロニトリル、ブタジエン、イソプレンなどがあり、共重合体としてはエチレン・ブタジエン、スチレン・ブタジエン、スチレン・ｐ−メトオキシスチレン、スチレン・酢酸ビニル、酢酸ビニル・塩化ビニル、酢酸ビニル・マレイン酸ジエチル、メチルメタクリレート・アクリロニトリル、メチルメタクリレート・ブタジエン、メチルメタクリレート・スチレン、メチルメタクリレート・酢酸ビニル、メチルメタクリレート・塩化ビニリデン、メチルアクリレート・アクリロニトリル、メチルアクリレート・ブタジエン、メチルアクリレート・スチレン、メチルアクリレート・酢酸ビニル、アクリル酸・ブチルアクリレート、メチルアクリレート・塩化ビニル、ブチルアクリレート・スチレン等が例示できる。上記非水溶性高分子化合物としては、水に分散させたエマルションを使用することが好ましい。非水溶性高分子化合物のエマルションの平均粒径は０．０１〜１．０μｍであることが好ましく、特に好ましくは０．０５〜０．８μｍである。
【００４６】
上記した中でも、分散安定性が優れたハロゲン化銀粒子が得られることから、ハロゲン化銀乳剤層は水溶性高分子化合物を含有することが好ましく、ゼラチンを含有することが特に好ましい。
【００４７】
導電材料前駆体が有するハロゲン化銀乳剤層の銀／バインダー質量比は１．３以上であることが導電性に優れた金属銀細線が得られるため好ましく、同じ観点からハロゲン化銀粒子の含有量は銀換算で２ｇ／ｍ２以上であることが好ましい。さらに好ましくは銀／バインダー質量比が１．７〜３．５、ハロゲン化銀粒子の含有量は銀換算で２．５〜４．０ｇ／ｍ２である。銀／バインダー質量比は高すぎるとハロゲン化銀粒子の保護コロイドとしてのバインダーの割合が不足するため、ハロゲン化銀粒子の分散安定性が不足する場合がある。またハロゲン化銀粒子の含有量を増やしすぎることは、長い現像時間が必要となったり、支持体に近い側のハロゲン化銀粒子の感光性が低下したりする場合がある。
【００４８】
ハロゲン化銀乳剤層は、現像主薬を含有してもよい。現像主薬としては、写真現像の分野で公知の現像主薬を用いることができ、後述する現像液が含有していてもよい現像主薬が例示できる。現像主薬は２種以上含有していてもよい。
【００４９】
ハロゲン化銀乳剤層は、バインダーを架橋する目的で前述した物理現像核層が含有していてもよい架橋剤を含有できるが、銀塩拡散転写法においては、現像後に不要になったハロゲン化銀乳剤層を水洗除去することが必要であるため、架橋剤はこれを妨げない範囲で用いることが好ましい。また、ハロゲン化銀乳剤層は公知の写真用添加剤を含有してもよい。具体的にはＲｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載、あるいは引用された文献に記載されている添加剤を例示できる。その他、有機溶剤、界面活性剤、消泡剤、増粘剤等の各種の公知の添加剤を含有してもよい。
【００５０】
＜その他の構成層＞
導電材料前駆体は、必要に応じて、裏塗り層、中間層、保護層等の非感光性層を有することができる。中でも銀塩拡散転写法に用いる導電材料前駆体は中間層および保護層を有することが好ましい。中間層は現像後に不要になったハロゲン化銀乳剤層の水洗除去を促進する目的で、物理現像核層とハロゲン化銀乳剤層の間に有することが好ましい。保護層はハロゲン化銀乳剤層を傷付きから保護し、現像処理中にハロゲン化銀乳剤層の銀が系外に拡散するのを抑制し、物理現像核上への銀の析出効率を高める目的から、ハロゲン化銀乳剤層の上に有することが好ましい。これらの非感光性層は、主に水溶性高分子化合物からなる層であり、ハロゲン化銀乳剤層が含有するバインダーとして例示した水溶性高分子化合物を用いることができる。非感光性層の水溶性高分子化合物量としては、各々の用途によって異なるが、０．００１〜１０ｇ／ｍ２の範囲が好ましい。これら非感光性層は、水溶性高分子化合物を架橋する目的で、物理現像核層が含有していてもよい架橋剤を含有できるが、銀塩拡散転写法では現像後に不要になったハロゲン化銀乳剤層を水洗除去することが必要であるため、これを妨げない範囲で用いることが好ましい。
【００５１】
上記した各構成層中には、ハロゲン化銀乳剤の感光波長域に吸収極大を有する非増感性染料または顔料を、画質向上のためのハレーション、あるいはイラジエーション防止剤として用いることが好ましい。ハレーション防止剤は、上記裏塗り層あるいは、物理現像核層、中間層等のハロゲン化銀乳剤層と支持体の間に設けられる層に用いることが好ましく、これら２つ以上の層に分けて用いてもよい。イラジエーション防止剤としては、ハロゲン化銀乳剤層に用いることが好ましい。これら非増感性染料または顔料の添加量は、目的の効果が得られるのであれば特に限定されないが、０．０１〜１ｇ／ｍ２の範囲が好ましい。また上記した各構成層は、必要に応じて公知の写真用添加剤、界面活性剤、マット剤、滑剤、後述する現像液が含有していてもよい現像主薬等を含有できる。
【００５２】
＜導電材料前駆体の製造方法＞
上記した物理現像核層、ハロゲン化銀乳剤層、中間層や保護層等の各構成層は、支持体上に均一に形成される。ここで、支持体上に各構成層が均一に形成された状態とは、本発明の導電材料の製造方法に従って得られる金属銀細線パターンの幾何学形状とは無関係に、導電材料前駆体の支持体上に各構成層が均一に存在する状態を意味する。各構成層は塗布により形成されることが、均一性に優れた構成層を得ることが容易であるため特に好ましい。塗布方法は特に限定されず、公知の塗布方法を用いることができる。かかる塗布方法としては、スライドコーティング、カーテンコーティング、バーコーティング、エアーナイフコーティング、ロールコーティング、グラビアコーティング、ディップコーティング等が例示できる。
【００５３】
＜露光工程＞
本発明の導電材料の製造方法は、支持体上に所望する幾何学形状の金属銀細線を有する金属銀細線パターンを形成するため、導電材料前駆体を現像する工程の前に、像様に露光する工程を有する。像様に露光する方法としては、所望する金属銀細線パターンに応じた幾何学形状を有する透過原稿を用意し、該透過原稿を導電材料前駆体のハロゲン化銀乳剤層を有する側の面に密着させて露光する方法、あるいは各種レーザー光（例えば４００〜４３０ｎｍに発振波長を有する青色半導体レーザーから発振されるレーザー光）を導電材料前駆体のハロゲン化銀乳剤層を有する側の面に照射し、所望する金属銀細線パターンに応じた幾何学形状に走査露光する方法等が例示できる。
【００５４】
＜現像工程＞
本発明の導電材料の製造方法は、導電材料前駆体を像様に露光した後に現像する。銀塩拡散転写法においては、現像することによってハロゲン化銀乳剤層のハロゲン化銀粒子が溶解・拡散し、物理現像核上で還元され金属銀細線パターンが形成される。この場合、導電材料前駆体にネガ型のハロゲン化銀粒子を用いた場合、露光により光を照射されなかったハロゲン化銀乳剤層に対応する部分が金属銀細線となり、ポジ型のハロゲン化銀粒子を用いた場合、露光により光を照射されたハロゲン化銀乳剤層に対応する部分が金属銀細線となる。
【００５５】
＜現像液＞
本発明において導電材料前駆体が有する各構成層が現像主薬を含有する場合、上記した現像液は必ずしも現像主薬を含有する必要はなく、現像可能となる潜像核を有するハロゲン化銀粒子の還元を可能とするためのアルカリ性剤を含有する。アルカリ性剤として、例えば水酸化カリウム、水酸化ナトリウム、水酸化リチウム、第３リン酸ナトリウム、あるいは各種アミン化合物が挙げられる。現像液のｐＨは１０以上が好ましくさらに１１〜１４の範囲が好ましい。
【００５６】
前述の導電材料前駆体が有する各構成層が、現像可能となる潜像核を有するハロゲン化銀粒子の還元を可能とする量の現像主薬を含有しない場合、上記した現像液は現像主薬を含有する。現像液が含有する現像主薬としては、例えば、ハイドロキノン、カテコール、ピロガロール、メチルハイドロキノン、クロロハイドロキノン等のポリヒドロキシベンゼン類、１−フェニル−４，４−ジメチル−３−ピラゾリドン、１−フェニル−３−ピラゾリドン、１−ｐ−トリル−３−ピラゾリドン、１−フェニル−４−メチル−３−ピラゾリドン、１−フェニル−４−メチル−４−ヒドロキシメチル−３−ピラゾリドン、１−ｐ−クロロフェニル−３−ピラゾリドン等の３−ピラゾリドン類、パラメチルアミノフェノール、パラアミノフェノール、パラヒドロキシフェニルグリシン、パラフェニレンジアミン、アスコルビン酸等が挙げられ、これらを２種類以上併用してもよい。現像液中の現像主薬の含有量は１〜１００ｇ／Ｌであることが導電性に優れた金属銀細線を有する導電材料が得られるため好ましい。
【００５７】
現像液はその他に、亜硫酸ナトリウムや亜硫酸カリウム等の保恒剤や、ｐＨを好ましい範囲に保つために炭酸塩やリン酸塩等のｐＨ緩衝剤を含有することができる。さらに臭化物イオン、ベンズイミダゾール、ベンゾトリアゾール、１−フェニル−５−メルカプトテトラゾール等、潜像核を持たないハロゲン化銀粒子が還元されないように加えられるカブリ防止剤を含有していてもよい。
【００５８】
銀塩拡散転写法により金属銀細線を形成する場合、現像液は可溶性銀錯塩形成剤を含有することが特に好ましい。可溶性銀錯塩形成剤としては、具体的にはチオ硫酸アンモニウムやチオ硫酸ナトリウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、１，１０−ジチア−１８−クラウン−６、２，２′−チオジエタノールなどのチオエーテル類、オキサゾリドン類、２−メルカプト安息香酸およびその誘導体、ウラシルのような環状イミド類、アルカノールアミン、ジアミン、特開平９−１７１２５７号公報に記載のメソイオン性化合物、５，５−ジアルキルヒダントイン類、アルキルスルホン類、他に「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。これらの可溶性銀錯塩形成剤の中で特にアルカノールアミンが好ましい。アルカノールアミンとしては、例えばＮ−（２−アミノエチル）エタノールアミン、ジエタノールアミン、Ｎ−メチルエタノールアミン、トリエタノールアミン、Ｎ−エチルジエタノールアミン、ジイソプロパノールアミン、エタノールアミン、４−アミノブタノール、Ｎ，Ｎ−ジメチルエタノールアミン、３−アミノプロパノール、２−アミノ−２−メチル−１−プロパノール等が挙げられる。これらの可溶性銀錯塩形成剤は単独で、または複数組み合わせて使用することができる。現像液中の可溶性銀錯塩形成剤量の含有量としては０．１〜４０ｇ／Ｌが導電性に優れた金属銀細線を有する導電材料が得られるため好ましく、より好ましくは１〜２０ｇ／Ｌである。
【００５９】
＜現像条件＞
現像液の温度は特に限定されないが、現像速度の観点、およびハロゲン化銀乳剤層が現像液中に溶出するのを防止する観点から１５℃〜３０℃が好ましく、１８℃〜２７℃が特に好ましい。現像時間は生産効率を考慮して１２０秒以下が好ましい。
【００６０】
像様に露光した後の現像方式としては、浸漬方式や塗布方式を例示できる。浸漬方式は、容器内に貯留された現像液中に露光済みの導電材料前駆体を浸漬する方法であり、塗布方式は、導電材料前駆体上（ハロゲン化銀乳剤層を有する側の面上）に現像液を塗布する方法であり、現像液量は１ｍ２あたり４０〜１２０ｍＬとすることが好ましい。
【００６１】
＜水洗工程＞
銀塩拡散転写法においては、導電材料前駆体を現像した後に水洗することで、現像後に不要となったハロゲン化銀乳剤層等の各構成層を除去し、金属銀細線を露出させる。水洗は水単体で行ってもよく、炭酸塩やリン酸塩等のｐＨ緩衝剤を含有する水で行ってもよく、腐敗を防止する目的で防腐剤を含有する水で行ってもよい。
【００６２】
水洗方法は特に限定されないが、スクラビングローラ等を用いて温水シャワーを噴射しながら除去する方法や、温水をノズル等でジェット噴射しながら水の勢いで除去する方法を例示できる。シャワーやノズルを複数個設けて、除去の効率を高めることもできる。
【００６３】
＜現像後の後処理＞
以上、銀塩拡散転写法にて用いる導電材料前駆体、および該導電材料前駆体を用いた導電材料の製造方法について説明したが、この方法に限定されることなく、本発明により得られた導電材料は、得られた金属銀細線の表面に対し、公知の金属表面処理を施してもよい。例えば特開２００８−３４３６６号公報に記載されているような還元性物質、水溶性リンオキソ酸化合物、水溶性ハロゲン化合物を作用させてもよく、特開２０１３−１９６７７９号公報に記載されているような分子内に２つ以上のメルカプト基を有するトリアジンもしくはその誘導体を作用させてもよく、特開２０１１−２０９６２６号公報に記載されているように硫化反応による黒化処理を施してもよい。あるいは特開２００７−１２４０４号公報に記載されているようにタンパク質分解酵素等の酵素を含有する処理液で処理し、残存するゼラチン等を低減してもよい。
【００６４】
＜導電材料＞
本発明の導電材料の製造方法により得られた導電材料の金属銀細線の線幅は特に限定されないが、１〜５００μｍであることが導電材料の信頼性の観点から好ましい。
【００６５】
本発明の導電材料の製造方法により得られた導電材料をタッチパネルセンサーに利用する場合、導電材料は金属銀細線からなる網目状金属銀細線パターンを有することが好ましい。網目状金属銀細線パターンは複数の単位格子を網目状に配置した幾何学形状を有することがセンサーの感度、視認性（センサーの形状が見えにくい）等の観点から好ましい。単位格子の形状としては、例えば正三角形、二等辺三角形、直角三角形等の三角形、正方形、長方形、菱形、平行四辺形、台形等の四角形、六角形、八角形、十二角形、二十角形等のｎ角形、星形等を組み合わせた形状が挙げられ、またこれらの形状の単独の繰り返し、あるいは２種類以上の複数の形状の組み合わせが挙げられる。中でも単位格子の形状としては正方形もしくは菱形が好ましい。またボロノイ図形やドロネー図形、ペンローズタイル図形等に代表される不規則幾何学形状も好ましい網目状金属銀細線パターンの形状の一つである。
【００６６】
本発明の導電材料の製造方法により得られた導電材料をタッチパネルセンサーに利用する場合、該導電材料の金属銀細線を有する側の面、あるいはもう一方の側の面には、前述の導電材料や、化学強化ガラス、ソーダガラス、石英ガラス、無アルカリガラス等のガラス、ポリエチレンテレフタレート等の各種樹脂からなるフィルム、および上記したガラスやフィルムの少なくとも一方の面にハードコート層、反射防止層、防眩層、偏光層、ＩＴＯ等からなる導電膜等の公知の機能層を有する材料を、接着層を介して有することができる。接着層は特に限定されず、特開平９−２５１１５９号公報や特開２０１１−７４３０８号公報等に例示されているような透明性の高いアクリル系粘着剤を使用した光学用粘着テープや、特開２００９−４８２１４号公報、特開２０１０−２５７２０８号公報等に例示されているような透明性の高い硬化型樹脂等、公知のものを使用できる。光学用粘着テープ、透明性の高い硬化型樹脂はともに市販されており、前者では住友スリーエム（株）製高透明性接着剤転写テープ（８１７１ＣＬ／８１７２ＣＬ／８１４６−１／８１４６−２／８１４６−３／８１４６−４等）、日東電工（株）製光学用透明粘着シート（ＬＵＣＩＡＣＳ  ＣＳ９６２２Ｔ／ＣＳ９８６２ＵＡ等）、積水化学工業（株）製高透明両面テープ５４００Ｘシリーズ（５４０５Ｘ−７５／５４０７Ｘ−７５等）等が例示でき、後者ではデクセリアルズ（株）製光学弾性樹脂ＳＶＲシリーズ（ＳＶＲ１１５０、ＳＶＲ１３２０等）、協立化学産業（株）製ＷＯＲＬＤ  ＲＯＣＫシリーズ（ＨＲＪ−４６、ＨＲＪ−２０３等）、ヘンケルジャパン（株）製紫外線硬化型光学透明接着剤Ｌｏｃｔｉｔｅ  ＬＯＣＡシリーズ（Ｌｏｃｔｉｔｅ３１９２、３１９３、３１９５、５１９２等）を例示でき、いずれも好ましく用いることができる。
【実施例】
【００６７】
以下、本発明に関し実施例を用いて詳細に説明するが、本発明はその要旨を超えない限り、以下の実施例に限定されるものではない。
【００６８】
＜導電材料前駆体１の作製＞
支持体として、厚み１００μｍのポリエチレンテレフタレートフィルムを用いた。なお、支持体の全光線透過率は９１．５％、ヘイズは０．６％であった。
【００６９】
次に下記組成の物理現像核層塗液を支持体上にグラビアコーティングにより均一に塗布、乾燥して物理現像核層を設けた。
【００７０】
＜硫化パラジウムゾルの調製＞
Ａ液    塩化パラジウム                                ５ｇ
塩酸                                        ４０ｍＬ
蒸留水                                  １０００ｍＬ
Ｂ液    硫化ソーダ                                ８．６ｇ
蒸留水                                  １０００ｍＬ
Ａ液とＢ液を撹拌しながら混合し、３０分後にイオン交換樹脂の充填されたカラムに通し硫化パラジウムゾルを得た。
【００７１】
＜物理現像核層塗液／１ｍ２あたり＞
前記硫化パラジウムゾル（固形分として）            ０．４ｍｇ
２質量％グリオキサール水溶液                      ２００ｍｇ
界面活性剤（Ｓ−１）                                  ４ｍｇ
デナコールＥＸ−８３０                              ２５ｍｇ
（ナガセケムテックス（株）製ポリエチレングリコールジグリシジルエーテル）
１０質量％ＳＰ−２００水溶液                      ５００ｍｇ
（（株）日本触媒製ポリエチレンイミン；平均分子量１０，０００）
【００７２】
【化４】
2018125175.tif 000005
【００７３】
続いて、支持体に近い方から順に下記組成の中間層１、ハロゲン化銀乳剤層１、および保護層１を上記物理現像核層の上にスライドコーティングにより均一に塗布、乾燥して、導電材料前駆体１を得た。ハロゲン化銀乳剤層１が含有するハロゲン化銀乳剤は、コントロールドダブルジェット法で製造した。このハロゲン化銀乳剤が含有するハロゲン化銀粒子は、塩化銀９５ｍｏｌ％と臭化銀５ｍｏｌ％で、平均粒径が０．１５μｍになるように調製した。このようにして得られたハロゲン化銀粒子を定法に従いチオ硫酸ナトリウムと塩化金酸を用い、金イオウ増感を施した。こうして得られたハロゲン化銀乳剤は、銀１ｇあたり０．５ｇのゼラチンを保護コロイド（バインダー）として含有する。
【００７４】
＜中間層１組成／１ｍ２あたり＞
ゼラチン                                          ０．５ｇ
界面活性剤（Ｓ−１）                                  ５ｍｇ
染料１                                                ５ｍｇ
【００７５】
【化５】
2018125175.tif 000006
【００７６】
＜ハロゲン化銀乳剤層１組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
【００７７】
＜保護層１組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００７８】
＜導電材料前駆体２の作製＞
ハロゲン化銀乳剤層１に代わり、下記組成のハロゲン化銀乳剤層２を形成した以外は導電材料前駆体１と同様にして、導電材料前駆体２を得た。
【００７９】
＜ハロゲン化銀乳剤層２組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
２，４，７，９−テトラメチル−５−デシン−４，７−ジオール
１００ｍｇ
【００８０】
＜導電材料前駆体３の作製＞
ハロゲン化銀乳剤層１に代わり、下記組成のハロゲン化銀乳剤層３を形成した以外は導電材料前駆体１と同様にして、導電材料前駆体３を得た。
【００８１】
＜ハロゲン化銀乳剤層３組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
３，６−ジメチル−４−オクチン−３，６−ジオール
１００ｍｇ
【００８２】
＜導電材料前駆体４の作製＞
ハロゲン化銀乳剤層１に代わり、下記組成のハロゲン化銀乳剤層４を形成した以外は導電材料前駆体１と同様にして、導電材料前駆体４を得た。
【００８３】
＜ハロゲン化銀乳剤層４組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−２、ｍ＋ｎ＝４）
１００ｍｇ
【００８４】
＜導電材料前駆体５の作製＞
ハロゲン化銀乳剤層１に代わり、下記組成のハロゲン化銀乳剤層５を形成した以外は導電材料前駆体１と同様にして、導電材料前駆体５を得た。
【００８５】
＜ハロゲン化銀乳剤層５組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
１００ｍｇ
【００８６】
＜導電材料前駆体６の作製＞
ハロゲン化銀乳剤層１に代わり、下記組成のハロゲン化銀乳剤層６を形成した以外は導電材料前駆体１と同様にして、導電材料前駆体６を得た。
【００８７】
＜ハロゲン化銀乳剤層６組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−５、ｍ＋ｎ＝２０）
１００ｍｇ
【００８８】
＜導電材料前駆体７の作製＞
ハロゲン化銀乳剤層１に代わり、下記組成のハロゲン化銀乳剤層７を形成した以外は導電材料前駆体１と同様にして、導電材料前駆体７を得た。
【００８９】
＜ハロゲン化銀乳剤層７組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−６、ｍ＋ｎ＝３０）
１００ｍｇ
【００９０】
＜導電材料前駆体８の作製＞
ハロゲン化銀乳剤層１に代わり、下記組成のハロゲン化銀乳剤層８を形成した以外は導電材料前駆体１と同様にして、導電材料前駆体８を得た。
【００９１】
＜ハロゲン化銀乳剤層８組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
ポリオキシエチレンラウリルエーテル（エチレンオキサイドの付加モル数１０）
１００ｍｇ
【００９２】
＜導電材料前駆体９の作製＞
ハロゲン化銀乳剤層１に代わり、下記組成のハロゲン化銀乳剤層９を形成した以外は導電材料前駆体１と同様にして、導電材料前駆体９を得た。
【００９３】
＜ハロゲン化銀乳剤層９組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
２０ｍｇ
【００９４】
＜導電材料前駆体１０の作製＞
ハロゲン化銀乳剤層１に代わり、下記組成のハロゲン化銀乳剤層１０を形成した以外は導電材料前駆体１と同様にして、導電材料前駆体１０を得た。
【００９５】
＜ハロゲン化銀乳剤層１０組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
６０ｍｇ
【００９６】
＜導電材料前駆体１１の作製＞
ハロゲン化銀乳剤層１に代わり、下記組成のハロゲン化銀乳剤層１１を形成した以外は導電材料前駆体１と同様にして、導電材料前駆体１１を得た。
【００９７】
＜ハロゲン化銀乳剤層１１組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
３００ｍｇ
【００９８】
＜導電材料前駆体１２の作製＞
ハロゲン化銀乳剤層１に代わり、下記組成のハロゲン化銀乳剤層１２を形成した以外は導電材料前駆体１と同様にして、導電材料前駆体１２を得た。
【００９９】
＜ハロゲン化銀乳剤層１２組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
５００ｍｇ
【０１００】
＜導電材料前駆体１３の作製＞
ハロゲン化銀乳剤層１に代わり、下記組成のハロゲン化銀乳剤層１３を形成した以外は導電材料前駆体１と同様にして、導電材料前駆体１３を得た。
【０１０１】
＜ハロゲン化銀乳剤層１３組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
９００ｍｇ
【０１０２】
＜導電材料前駆体１４の作製＞
ハロゲン化銀乳剤層１に代わり、下記組成のハロゲン化銀乳剤層１４を形成した以外は導電材料前駆体１と同様にして、導電材料前駆体１４を得た。
【０１０３】
＜ハロゲン化銀乳剤層１４組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
アセチレングリコールのエチレンオキサイド付加物（化合物２−４、ｍ＋ｎ＝１０）
１５００ｍｇ
【０１０４】
＜導電材料前駆体１５の作製＞
中間層１に代わり、下記組成の中間層２を形成した以外は導電材料前駆体１と同様にして、導電材料前駆体１５を得た。
【０１０５】
＜中間層２組成／１ｍ２あたり＞
ゼラチン                                          ０．５ｇ
界面活性剤（Ｓ−１）                                  ５ｍｇ
染料１                                                ５ｍｇ
アセチレングリコールのエチレンオキサイド付加物（化合物２−４、ｍ＋ｎ＝１０）
６０ｍｇ
【０１０６】
＜導電材料前駆体１６の作製＞
中間層１に代わり、下記組成の中間層３を形成した以外は導電材料前駆体１と同様にして、導電材料前駆体１６を得た。
【０１０７】
＜中間層３組成／１ｍ２あたり＞
ゼラチン                                          ０．５ｇ
界面活性剤（Ｓ−１）                                  ５ｍｇ
染料１                                                ５ｍｇ
アセチレングリコールのエチレンオキサイド付加物（化合物２−４、ｍ＋ｎ＝１０）
３００ｍｇ
【０１０８】
＜導電材料前駆体１７の作製＞
保護層１に代わり、下記組成の保護層２を形成した以外は導電材料前駆体１と同様にして、導電材料前駆体１７を得た。
【０１０９】
＜保護層２組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
アセチレングリコールのエチレンオキサイド付加物（化合物２−４、ｍ＋ｎ＝１０）
６０ｍｇ
【０１１０】
＜導電材料前駆体１８の作製＞
保護層１に代わり、下記組成の保護層３を形成した以外は導電材料前駆体１と同様にして、導電材料前駆体１８を得た。
【０１１１】
＜保護層３組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
アセチレングリコールのエチレンオキサイド付加物（化合物２−４、ｍ＋ｎ＝１０）
３００ｍｇ
【０１１２】
＜導電材料１〜１８の作製＞
導電材料前駆体１〜１８それぞれについて、線幅５．０μｍ、一辺の長さが３００μｍの正方形を単位格子とする網目状パターンからなるポジ型透過原稿を密着し、水銀灯を光源とする密着プリンターで４００ｎｍ以下の光をカットする樹脂フィルターを介して露光した。その後、下記拡散転写現像液１中に２０℃で６０秒間浸漬した後、続いてハロゲン化銀乳剤層、中間層、および保護層を４０℃の温水で水洗除去し、乾燥処理した。このようにして網目状金属銀細線パターンを有する導電材料１〜１８を得た。導電材料１〜１８の網目状金属銀細線パターンを構成する金属銀細線の線幅を顕微鏡で観察したところ、いずれも５．０μｍであった。
【０１１３】
＜拡散転写現像液１組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍＬ
ｐＨ＝１２．２に調整する。
【０１１４】
＜導電材料１９の作製＞
導電材料前駆体１を用い、拡散転写現像液１に代わり下記拡散転写現像液２を用いた以外は導電材料１と同様にして、導電材料１９を得た。
【０１１５】
＜拡散転写現像液２組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
アセチレングリコールのエチレンオキサイド付加物（化合物２−４、ｍ＋ｎ＝１０）
０．１ｇ
全量を水で１０００ｍＬ
ｐＨ＝１２．２に調整する。
【０１１６】
＜導電材料２０の作製＞
導電材料前駆体１を用い、拡散転写現像液１に代わり下記拡散転写現像液３を用いた以外は導電材料１と同様にして、導電材料２０を得た。
【０１１７】
＜拡散転写現像液３組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
アセチレングリコールのエチレンオキサイド付加物（化合物２−４、ｍ＋ｎ＝１０）
０．２ｇ
全量を水で１０００ｍＬ
ｐＨ＝１２．２に調整する。
【０１１８】
＜導電材料２１の作製＞
導電材料前駆体１を用い、拡散転写現像液１に代わり下記拡散転写現像液４を用いた以外は導電材料１と同様にして、導電材料２１を得た。
【０１１９】
＜拡散転写現像液４組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
アセチレングリコールのエチレンオキサイド付加物（化合物２−４、ｍ＋ｎ＝１０）
０．６ｇ
全量を水で１０００ｍＬ
ｐＨ＝１２．２に調整する。
【０１２０】
＜導電材料２２の作製＞
導電材料前駆体１を用い、拡散転写現像液１に代わり下記拡散転写現像液５を用いた以外は導電材料１と同様にして、導電材料２２を得た。
【０１２１】
＜拡散転写現像液５組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
アセチレングリコールのエチレンオキサイド付加物（化合物２−４、ｍ＋ｎ＝１０）
２．０ｇ
全量を水で１０００ｍＬ
ｐＨ＝１２．２に調整する。
【０１２２】
＜導電材料２３の作製＞
導電材料前駆体１を用い、拡散転写現像液１に代わり下記拡散転写現像液６を用いた以外は導電材料１と同様にして、導電材料２３を得た。
【０１２３】
＜拡散転写現像液６組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
アセチレングリコールのエチレンオキサイド付加物（化合物２−４、ｍ＋ｎ＝１０）
４．０ｇ
全量を水で１０００ｍＬ
ｐＨ＝１２．２に調整する。
【０１２４】
＜導電性評価＞
導電材料１〜２３の網目状金属銀細線パターンの表面抵抗率を、（株）三菱化学アナリティック製、ロレスタ−ＧＰ／ＥＳＰプローブを用いて、ＪＩＳ  Ｋ  ７１９４に従い測定した。結果を表１に示す。
【０１２５】
【表１】
2018125175.tif 000007
【０１２６】
表１の結果から本発明の有効性が判る。